FR 3064116 A1 20180921 FR 1752113 A 20170315 1 La présente invention concerne le domaine de l'électronique étirable, et plus particulièrement celui des éléments de stockage d'énergie électrique, ou accumulateurs, déformables. De nombreuses recherches visent à mettre au point des capacités électriques ou des batteries déformables. Il est notamment connu de déposer sur des substrats étirables des réseaux d'îlots millimétriques d'électrodes actives se présentant sous forme de couches minces reliées entre elles par des serpentins utilisés comme collecteurs de courants étirables. Cette configuration permet des étirements de 300% mais présente l'inconvénient de mobiliser une partie importante de la surface pour les interconnexions en serpentins. Ainsi moins de 30 % de la surface totale est occupé par les matériaux actifs des batteries. Il est connu également de déposer les contacts métalliques sur un matériau actif pré-étiré, générant ainsi, une configuration en « vaguelettes » lorsque le substrat pré-étiré a repris sa forme initiale. La limite de ce procédé est liée au taux initial de pré-étirage, généralement assez faible. Il est enfin également connu de tisser des fibres ayant des propriétés de stockage d'énergie électrique ; l'extensibilité est alors naturellement assurée par le 20 tissage. L'inconvénient de ce procédé est qu'il oblige à loger toute l'électrochimie multicouche d'une batterie Li-ion au sein du volume très limité d'une fibre. L'invention a pour but de proposer un dispositif de stockage électrochimique de I 'énergie de type accumulateurs permettant d'améliorer les 25 résultats obtenus à ce jour en termes de performances électrochimiques (haute densité d'énergie et de puissance par unité de surface) lorsque le dispositif est sollicité par des contraintes mécaniques cycliques à long terme. A cet effet, la présente invention concerne un accumulateur deformable 30 comprenant : a. un premier et un deuxième substrats plans déformables, b. au moins un premier collecteur de courant déposé sur au moins une partie d'une face du premier substrat, à proximité et le long d'une au moins première portion de ligne courbe 35 dont la longueur est supérieure à la distance entre ses deux extrémités, 3064116 2 c. au moins un deuxième collecteur de courant déposé sur au moins une partie d'une face du deuxième substrat, à proximité et de chaque côté d'une au moins deuxième ligne courbe dont la longueur est supérieure à la distance entre 5 ses deux extrémités, d. une anode constituée d'un premier ensemble de piliers, déposés sur le au moins un premier collecteur de courant, les piliers du premier ensemble étant espacés les uns des autres sur une surface du premier collecteur, 10 e. une cathode constituée d'un deuxième ensemble de piliers, déposés sur le au moins un deuxième collecteur de courant, les piliers du deuxième ensemble étant espacés les uns des autres sur une surface du deuxième collecteur, f. un électrolyte permettant le transfert des espèces ioniques, 15 les faces du premier et du deuxième substrat, sur lesquelles sont déposés respectivement le au moins un premier et le au moins un deuxième collecteur de courant, étant placées en vis-à-vis et délimitant un volume occupé par l'électrolyte dans lequel les piliers de l'anode et de la cathode sont immergés. Selon un aspect de l'invention, l'électrolyte est un polymère auto- réparant. Selon un aspect de l'invention, la hauteur d'un premier pilier du premier ensemble étant inférieure à une première hauteur, et la hauteur des deuxièmes piliers du deuxième ensemble qui sont en vis-à-vis de ce premier pilier étant inférieure à une deuxième hauteur, la distance qui sépare les faces du premier et du deuxième substrat en vis-à-vis autour du premier pilier est supérieure à la somme de la première hauteur et de la deuxième hauteur. Selon un aspect de l'invention, la largeur des collecteurs de courant est comprise entre 100 um et 400 pm. Selon un aspect de l'invention, les piliers sont espacés d'une distance 35 comprise entre 0.1 pm et 20 pm. 3064116 3 Selon un aspect de l'invention, les piliers sont espacés d'une distance comprise entre 2 um et 10 um. Selon un aspect de l'invention, les piliers présentent une hauteur 5 comprise entre 1 um et 1000 um. Selon un aspect de l'invention, les piliers présentent une hauteur comprise entre 10 um et 100 um. 10 Selon un aspect de l'invention, les piliers présentent une largeur comprise entre 1 um et 100 um. Selon un aspect de l'invention, les piliers présentent une largeur comprise entre 2 um et 10 um. 15 L'invention porte également sur un procédé de fabrication d'un accumulateur selon l'une des revendications précédentes, comprenant les étapes suivantes : a. Préparer un premier et un deuxième substrat ; 20 b. Déposer au moins un premier collecteur de courant sur au moins une partie d'une face du premier substrat, à proximité et le long d'une au moins première portion de ligne courbe dont la longueur est supérieure à la distance entre ses deux extrémités, 25 c. Déposer au moins un deuxième collecteur de courant sur au moins une partie d'une face du deuxième substrat, à proximité et de chaque côté d'une au moins deuxième ligne courbe dont la longueur est supérieure à la distance entre ses deux extrémités, 30 d. Déposer une anode constituée d'un premier ensemble de piliers, sur le au moins un premier collecteur de courant, les piliers du premier ensemble étant espacés les uns des autres sur une surface du premier collecteur, e. Déposer une cathode constituée d'un deuxième ensemble de piliers, sur le au moins un deuxième collecteur de 3064116 4 courant, les piliers du deuxième ensemble étant espacés les uns des autres sur une surface du deuxième collecteur, f. Déposer un électrolyte sur les faces du premier et du deuxième substrat sur lesquelles sont déposés 5 respectivement le au moins un premier et le au moins un deuxième collecteur de courant en immergeant les piliers de l'anode et de la cathode dans l'électrolyte, puis placer ces faces en vis-à-vis ou 10 placer en vis-à-vis les faces du premier et du deuxième substrat sur lesquelles sont déposés respectivement le au moins un premier et le au moins un deuxième collecteur de courant, puis déposer un électrolyte dans le volume délimité par ces faces en immergeant les piliers de l'anode et de la 15 cathode dans l'électrolyte. Pour sa bonne compréhension, l'invention est décrite en référence aux dessins ci-annexés représentant, à titre d'exemple non limitatif, une forme de 20 réalisation d'un produit selon l'invention. Figure 1 représente une vue schématique de dessus du substrat servant de support à l'une des deux électrodes de l'élément de stockage d'énergie électrique selon l'invention. 25 Figure 2 représente une vue schématique de dessus d'une portion de collecteur de courant déposé sur le substrat représenté à la figure 1. Figure 3 représente une autre vue schématique et en perspective d'une 30 portion de collecteur de courant déposé sur le substrat représenté à la figure 1. Figure 4 représente une vue schématique en perspective de l'ensemble des composants de l'élément de stockage d'énergie électrique selon un mode de réalisation de l'invention. 35 3064116 5 Figure 5 représente une deuxième vue schématique en perspective et partiellement éclatée, de l'ensemble des composants de l'élément de stockage d'énergie électrique selon un mode de réalisation de l'invention. 5 Figures 6a, 6b, 6c représentent trois exemples de maillages de serpentins présentant une périodicité bidirectionnelle dans le plan du substrat. Figures 7a, 7b, 7c, 7d présentent de manière schématique les produits intermédiaires d'un procédé de fabrication selon l'invention. 10 Il est connu qu'un accumulateur se compose des éléments suivants : Un premier collecteur de courant en contact avec une électrode négative, dite anode, qui libère des électrons dans le circuit lors de la décharge. 15 Un deuxième collecteur de courant en contact avec une électrode positive, dite cathode, qui capte les électrons en provenance du circuit lors de la décharge. Un séparateur imprégné d'un électrolyte permettant d'éviter les courts-circuits tout en assurant le transport des ions issus des 20 différentes réactions électrochimiques se produisant au niveau des électrodes. Les transferts de charges (électrons et espèces ioniques) se font en sens inverse lorsque l'accumulateur est en charge. 25 Il est également connu que certains matériaux, de type polymère, dit auto-réparant, possède la propriété particulière de se régénérer spontanément en cas de fracture mécanique interne du matériau, par l'effet d'une réaction spontanée de polymérisation locale qui permet au matériau de se reconstituer à l'emplacement de la fracture. 30 L'accumulateur selon l'invention se caractérise d'une part par la forme allongée et repliée sur elle-même des collecteurs de courants, forme qui les fait ressembler à des serpentins, d'autre part par le fait que l'anode et la cathode sont structurées en un ensemble de rangées de micro-piliers dont la base repose sur son 35 collecteur de courant respectif. 3064116 6 Selon un mode de réalisation de l'invention, chaque collecteur de courant est réalisé soit sur un substrat souple que l'on peut fléchir tel que le PET, un polyimide, le KAPTON, soit sur un substrat conformable que l'on peut étirer tel que le polydiméthylsiloxane (PDMS), ou le polyuréthane. 5 Le matériau du collecteur de courant peut être choisi parmi les différents matériaux conducteurs connus, par exemple un métal, tel que de l'or, du cuivre, du titane ou de l'aluminium. Le procédé de dépôt du matériau peut être choisi parmi l'un des procédés connus, par exemple un procédé de dépôt de métal en phase vapeur, de 10 lamination, ou bien des techniques plus récentes comme l'impression de matériaux conducteurs par sérigraphie/impression jet d'encre. La réalisation des motifs en serpentins peuvent être réalisés de manière additive par le dépôt de matière à travers un masque permettant de délimiter la zone de dépôt du collecteur de courant. Ils peuvent également être réalisés de manière soustractive par photolithographie ou 15 encore par lithographie laser, lithographie par faisceau électronique ou ionique. La figure 1 représente en vue de dessus d'un substrat 1 en forme de lame plane sur laquelle est déposé un collecteur de courant constitué de plusieurs serpentins 2a, 2b,... en contact avec une partie commune 3 constituant un pôle de l'élément de stockage de l'énergie électrique. La forme des serpentins, allongée et 20 repliée sur elle-même, présente l'avantage de pouvoir être déformée et étirée de nombreuses fois sans que la continuité physique et électrique du collecteur de courant ne soit rompue. La largeur des lignes de ces serpentins est de l'ordre de la centaine de micromètres ou moins, de préférence comprise entre 100 um et 400 um. La forme précise des serpentins est déterminée de manière à maximiser la surface du 25 collecteur de courant sans nuire à son extensibilité. Les serpentins peuvent présenter une périodicité d'ondulation dans une direction, ne supportant ainsi qu'une traction uni-axiale, ou bien dans deux directions afin de supporter une déformation bi-axiale du substrat. Des exemples de maillages de serpentins présentant une périodicité dans les deux directions sont présentés aux figures 6a, 6b, et 6c. 30 Selon un mode de réalisation de l'invention, chaque collecteur de courant est associé à une électrode déposée sur le collecteur de courant et structurée en un ensemble de micro-piliers 4, de forme sensiblement cylindrique, chaque pilier cylindrique ayant une de ses bases posée sur le serpentin, comme cela est représenté de manière schématique et en perspective sur la figure 3. Sur la figure 2 une vue 35 schématique de dessus présente l'empreinte des micro-piliers formant une des électrodes sur un des collecteurs de courant en serpentin. 3064116 7 Le diamètre, ou la largeur, de la base des micro-piliers est de l'ordre de quelques microns, de préférence comprise entre 1 um et 100 um, plus avantageusement entre 2 um et 10 um. La hauteur des micro-piliers est de l'ordre de quelques dizaines de 5 microns, de préférence comprise entre 1 um et 1000 um, plus avantageusement entre 10 um et 100 um. L'espacement entre les micro-piliers est de l'ordre de quelques microns, de préférence comprise entre 0.1 um et 20 um, plus avantageusement entre 2 um et 10 um. 10 Le matériau actif utilisé pour former l'anode peut être choisi parmi les matériaux actifs lithiés et/ou sodés connus pour la fonction d'anode tels que le lithium métallique; le sodium métallique ; le silicium ; le bismuth ; les intermétalliques tels que SnSb ; les nitrures lithiés tels que LiMyN2 où M représente Fe, Co, Ni, Mn, ou Cu et y le coefficient stoechiométrique du métal ; les composés carbonés tels que le 15 carbone, LiC6 ou le le graphène ; les alliages d'étain tels que Sn ou SnM où M représente Fe, Co, Ni, Mn, ou Cu; oxydes d'étain tels que SnO et Sn02; les oxydes de métaux de transitions tels que Ti02; et les oxydes lithiés comme le Li4Ti5012 (LTO). Le matériau actif utilisé pour former la cathode peut être choisi parmi les matériaux actifs lithiés et/ou sodés connus pour la fonction de cathode tels que les 20 oxydes de manganèse, notamment Mn02, LiMn204, LiNi0.5Mn1.504; le LiCo02; le LiTiS2; les oxydes de vanadium tels que V205, LiV308; les composés polyanioniques inorganiques comme les phosphates tels que LiMPO4 où M représente Fe, Co, Ni, Mn ou Cu; les fluorophosphates tels que LiFePO4F ou tels que Li2Coi,MxPO4F avec M représente Fe ou Mn, et x le coefficient stoechiométrique du métal ; ou les 25 cuprophosphates tels que Cu3(PO4)2. Comme exemples préférés d'accumulateurs déformables selon la présente invention, on peut notamment citer les accumulateurs déformables dans lesquels : - L'anode est constituée de lithium et la cathode de Mn02; 30 - L'anode est constituée de lithium et la cathode de LiMn204; - L'anode est constituée de lithium et la cathode de LiNi0.5Mn1.504; - L'anode est constituée de lithium et la cathode de LiCo02; - L'anode est constituée de lithium et la cathode de LiTiS2; - L'anode est constituée de lithium et la cathode de V205; 35 - L'anode est constituée de lithium et la cathode de LiV308; - L'anode est constituée de lithium et la cathode de LiFePO4; 3064116 8 L'anode est L'anode est L'anode est L'anode est 5 L'anode est L'anode est L'anode est L'anode est L'anode est 10 L'anode est L'anode est L'anode est L'anode est L'anode est 15 L'anode est L'anode est L'anode est L'anode est L'anode est 20 L'anode est L'anode est L'anode est L'anode est constituée constituée constituée constituée constituée constituée constituée constituée constituée constituée constituée constituée constituée constituée constituée constituée constituée constituée constituée constituée constituée constituée constituée de lithium et la cathode de LiC0PO4; de lithium et la cathode de LiNiPO4; de lithium et la cathode de LiMnPO4; de lithium et la cathode de LiCuPO4; de lithium et la cathode de LiFePO4F; de lithium et la cathode de Cu3(PO4)2; de lithium et la cathode de Li2Co1_,Fe,PO4F; de lithium et la cathode de Li2Co1_,FeMn,PO4F; de carbone et la cathode de Mn02; de carbone et la cathode de LiMn204; de carbone et la cathode de LiNi0.5Mn1.504; de carbone et la cathode de LiCo02; de carbone et la cathode de LiTiS2; de carbone et la cathode de V205; de carbone et la cathode de LiV308; de carbone et la cathode de LiFePO4; de carbone et la cathode de LiC0PO4; de carbone et la cathode de LiNiPO4; de carbone et la cathode de LiMnPO4; de carbone et la cathode de LiCuPO4; de carbone et la cathode de LiFePO4F; de carbone et la cathode de Cu3(PO4)2; de carbone et la cathode de Li2Co1_,Fe,PO4F; carbone et la cathode de L'anode est constituée de 25 Li2Co1_,FeMn,PO4F; L'anode est constituée L'anode est constituée L'anode est constituée L'anode est constituée 30 L'anode est constituée L'anode est constituée L'anode est constituée L'anode est constituée L'anode est constituée 35 L'anode est constituée L'anode est constituée de graphène et la de graphène et la de graphène et la de graphène et la de graphène et la de graphène et la de graphène et la de graphène et la de graphène et la de graphène et la de graphène et la cathode de Mn02; cathode de LiMn204; cathode de LiNi0.5Mn1.504; cathode de LiCo02; cathode de LiTiS2; cathode de V205; cathode de LiV308; cathode de LiFePO4; cathode de LiC0PO4; cathode de LiNiPO4; cathode de LiMnPO4; 3064116 9 L'anode est constituée de graphène et la cathode de LiCuPO4; L'anode est constituée de graphène et la cathode de LiFePO4F; L'anode est constituée de graphène et la cathode de Cu3(PO4)2; L'anode est constituée de graphène et la cathode de Li2Co1'Fe,PO4F; 5 L'anode est constituée de graphène et la cathode de Li2Co1_,FeMn,PO4F; L'anode est constituée de Sn et la cathode de Mn02; L'anode est constituée de Sn et la cathode de LiMn204; L'anode est constituée de Sn et la cathode de LiNi0.5Mn1.504; 10 L'anode est constituée de Sn et la cathode de LiCo02; L'anode est constituée de Sn et la cathode de LiTiS2; L'anode est constituée de Sn et la cathode de V205; L'anode est constituée de Sn et la cathode de LiV308; L'anode est constituée de Sn et la cathode de LiFePO4; 15 L'anode est constituée de Sn et la cathode de LiC0PO4; L'anode est constituée de Sn et la cathode de LiNiPO4; L'anode est constituée de Sn et la cathode de LiMnPO4; L'anode est constituée de Sn et la cathode de LiCuPO4; L'anode est constituée de Sn et la cathode de LiFePO4F; 20 L'anode est constituée de Sn et la cathode de Cu3(PO4)2; L'anode est constituée de Sn et la cathode de Li2Co1,Fe,PO4F; L'anode est constituée de Sn et la cathode de Li2Co1,FeMn,PO4F; L'anode est constituée de SnFe et la cathode de Mn02; L'anode est constituée de SnFe et la cathode de LiMn204; 25 L'anode est constituée de SnFe et la cathode de LiNi0.5Mn1.504; L'anode est constituée de SnFe et la cathode de LiCo02; L'anode est constituée de SnFe et la cathode de LiTiS2; L'anode est constituée de SnFe et la cathode de V205; L'anode est constituée de SnFe et la cathode de LiV308; 30 L'anode est constituée de SnFe et la cathode de LiFePO4; L'anode est constituée de SnFe et la cathode de LiC0PO4; L'anode est constituée de SnFe et la cathode de LiNiPO4; L'anode est constituée de SnFe et la cathode de LiMnPO4; L'anode est constituée de SnFe et la cathode de LiCuPO4; 35 L'anode est constituée de SnFe et la cathode de LiFePO4F; L'anode est constituée de SnFe et la cathode de Cu3(PO4)2; 3064116 10 L'anode est constituée de SnFe et la cathode de Li2Co1'Fe,PO4F; L'anode est constituée de SnFe et la cathode de Li2Co1'FeMn,PO4F; L'anode est constituée de SnCo et la cathode de Mn02; L'anode est constituée de SnCo et la cathode de LiMn204; 5 L'anode est constituée de SnCo et la cathode de LiNi0.5Mn1.504; L'anode est constituée de SnCo et la cathode de LiCo02; L'anode est constituée de SnCo et la cathode de LiTiS2; L'anode est constituée de SnCo et la cathode de V205; L'anode est constituée de SnCo et la cathode de LiV308; 10 L'anode est constituée de SnCo et la cathode de LiFePO4; L'anode est constituée de SnCo et la cathode de LiC0PO4; L'anode est constituée de SnCo et la cathode de LiNiPO4; L'anode est constituée de SnCo et la cathode de LiMnPO4; L'anode est constituée de SnCo et la cathode de LiCuPO4; 15 L'anode est constituée de SnCo et la cathode de LiFePO4F; L'anode est constituée de SnCo et la cathode de Cu3(PO4)2; L'anode est constituée de SnCo et la cathode de Li2Co1_,Fe,PO4F; L'anode est constituée de SnCo et la cathode de Li2Co1'FeMn,PO4F; L'anode est constituée de SnNi et la cathode de Mn02; 20 L'anode est constituée de SnNi et la cathode de LiMn204; L'anode est constituée de SnNi et la cathode de LiNi0.5Mn1.504; L'anode est constituée de SnNi et la cathode de LiCo02; L'anode est constituée de SnNi et la cathode de LiTiS2; L'anode est constituée de SnNi et la cathode de V205; 25 L'anode est constituée de SnNi et la cathode de LiV308; L'anode est constituée de SnNi et la cathode de LiFePO4; L'anode est constituée de SnNi et la cathode de LiC0PO4; L'anode est constituée de SnNi et la cathode de LiNiPO4; L'anode est constituée de SnNi et la cathode de LiMnPO4; 30 L'anode est constituée de SnNi et la cathode de LiCuPO4; L'anode est constituée de SnNi et la cathode de LiFePO4F; L'anode est constituée de SnNi et la cathode de Cu3(PO4)2; L'anode est constituée de SnNi et la cathode de Li2Co1_,Fe,PO4F; L'anode est constituée de SnNi et la cathode de Li2Co1'FeMn,PO4F; 35 L'anode est constituée de SnMn et la cathode de Mn02; L'anode est constituée de SnMn et la cathode de LiMn204; 3064116 11 L'anode est L'anode est L'anode est L'anode est 5 L'anode est L'anode est L'anode est L'anode est L'anode est 10 L'anode est L'anode est L'anode est L'anode est L'anode est 15 L'anode est L'anode est L'anode est L'anode est L'anode est 20 L'anode est L'anode est L'anode est L'anode est L'anode est 25 L'anode est L'anode est L'anode est L'anode est L'anode est 30 L'anode est L'anode est L'anode est L'anode est L'anode est 35 L'anode est L'anode est constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée constituée de SnMn et la cathode de LiNi0.5Mn1.504; et la cathode de LiCo02; et la cathode de LiTiS2; et la cathode de V205; et la cathode de LiV308; et la cathode de LiFePO4; et la cathode de LiC0PO4; et la cathode de LiNiPO4; et la cathode de LiMnPO4; et la cathode de LiCuPO4; et la cathode de LiFePO4F; et la cathode de Cu3(PO4)2; et la cathode de Li2Co1_,Fe,PO4F; et la cathode de Li2Co1_,FeMn,PO4F; et la cathode de Mn02; et la cathode de LiMn204; et la cathode de LiNi0.5Mn1.504; et la cathode de LiCo02; et la cathode de LiTiS2; et la cathode de V205; et la cathode de LiV308; et la cathode de LiFePO4; et la cathode de LiC0PO4; et la cathode de LiNiPO4; et la cathode de LiMnPO4; et la cathode de LiCuPO4; et la cathode de LiFePO4F; et la cathode de Cu3(PO4)2; et la cathode de Li2Co1_,Fe,PO4F; et la cathode de Li2Co1_,FeMn,PO4F; de SnO et la cathode de Mn02; de SnO et la cathode de LiMn204; de SnO et la cathode de LiNi0.5Mn1.504; de SnO et la cathode de LiCo02; de SnO et la cathode de LiTiS2; de SnO et la cathode de V205; de de de de de de de de de de SnMn SnMn SnMn SnMn SnMn SnMn SnMn SnMn SnMn SnMn de SnMn de SnMn de SnMn de SnCu de SnCu de SnCu de SnCu de SnCu de SnCu de SnCu de SnCu de SnCu de SnCu de SnCu de SnCu de SnCu de SnCu de SnCu de SnCu 3064116 12 L'anode est constituée de SnO et la cathode de LiV308; L'anode est constituée de SnO et la cathode de LiFePO4; L'anode est constituée de SnO et la cathode de LiC0PO4; L'anode est constituée de SnO et la cathode de LiNiPO4; 5 L'anode est constituée de SnO et la cathode de LiMnPO4; L'anode est constituée de SnO et la cathode de LiCuPO4; L'anode est constituée de SnO et la cathode de LiFePO4F; L'anode est constituée de SnO et la cathode de Cu3(PO4)2; L'anode est constituée de SnO et la cathode de Li2Co1_,Fe,PO4F; 10 L'anode est constituée de SnO et la cathode de Li2Co1'FeMn,PO4F; L'anode est constituée de Sn02 et la cathode de Mn02; L'anode est constituée de Sn02 et la cathode de LiMn204; L'anode est constituée de Sn02 et la cathode de LiNi0.5MN.504; L'anode est constituée de Sn02 et la cathode de LiCo02; 15 L'anode est constituée de Sn02 et la cathode de LiTiS2; L'anode est constituée de Sn02 et la cathode de V205; L'anode est constituée de Sn02 et la cathode de LiV308; L'anode est constituée de Sn02 et la cathode de LiFePO4; L'anode est constituée de Sn02 et la cathode de LiC0PO4; 20 L'anode est constituée de Sn02 et la cathode de LiNiPO4; L'anode est constituée de Sn02 et la cathode de LiMnPO4; L'anode est constituée de Sn02 et la cathode de LiCuPO4; L'anode est constituée de Sn02 et la cathode de LiFePO4F; L'anode est constituée de Sn02 et la cathode de Cu3(PO4)2; 25 L'anode est constituée de Sn02 et la cathode de Li2Co1_,Fe,PO4F; L'anode est constituée de Sn02 et la cathode de Li2Co1_,FeMn,PO4F; L'anode est constituée de LiC6 et la cathode de Mn02; L'anode est constituée de LiC6 et la cathode de LiMn204; L'anode est constituée de LiC6 et la cathode de LiNi0.5MN.504; 30 L'anode est constituée de LiC6 et la cathode de LiCo02; L'anode est constituée de LiC6 et la cathode de LiTiS2; L'anode est constituée de LiC6 et la cathode de V205; L'anode est constituée de LiC6 et la cathode de LiV308; L'anode est constituée de LiC6 et la cathode de LiFePO4; 35 L'anode est constituée de LiC6 et la cathode de LiC0PO4; L'anode est constituée de LiC6 et la cathode de LiNiPO4; 3064116 13 L'anode est constituée de LiC6 et la cathode de LiMnPO4; L'anode est constituée de LiC6 et la cathode de LiCuPO4; L'anode est constituée de LiC6 et la cathode de LiFePO4F; L'anode est constituée de LiC6 et la cathode de Cu3(PO4)2; 5 L'anode est constituée de LiC6 et la cathode de Li2Co1_,Fe,PO4F; L'anode est constituée de LiC6 et la cathode de Li2Co1'FeMn,PO4F; L'anode est constituée de silicium et la cathode de Mn02; L'anode est constituée de silicium et la cathode de LiMn204; L'anode est constituée de silicium et la cathode de LiNi0.5Mn1.504; 10 L'anode est constituée de silicium et la cathode de LiCo02; L'anode est constituée de silicium et la cathode de LiTiS2; L'anode est constituée de silicium et la cathode de V205; L'anode est constituée de silicium et la cathode de LiV308; L'anode est constituée de silicium et la cathode de LiFePO4; 15 L'anode est constituée de silicium et la cathode de LiC0PO4; L'anode est constituée de silicium et la cathode de LiNiPO4; L'anode est constituée de silicium et la cathode de LiMnPO4; L'anode est constituée de silicium et la cathode de LiCuPO4; L'anode est constituée de silicium et la cathode de LiFePO4F; 20 L'anode est constituée de silicium et la cathode de Cu3(PO4)2; L'anode est constituée de silicium et la cathode de Li2Co1,Fe,PO4F; L'anode est constituée de silicium et la cathode de Li2Co1_,FeMn,PO4F; de sodium et la cathode de Mn02; de sodium et la cathode de LiMn204; de sodium et la cathode de LiNi0.5Mn1.504; L'anode est 25 L'anode est L'anode est L'anode est L'anode est L'anode est 30 L'anode est L'anode est L'anode est L'anode est L'anode est 35 L'anode est L'anode est constituée constituée constituée constituée de constituée de constituée de constituée de constituée de constituée de constituée de constituée de constituée de constituée de sodium sodium sodium sodium sodium sodium sodium sodium sodium sodium et la cathode de LiCo02; et la cathode de LiTiS2; et la cathode de V205; et la cathode de LiV308; et la cathode de LiFePO4; et la cathode de LiC0PO4; et la cathode de LiNiPO4; et la cathode de LiMnPO4; et la cathode de LiCuPO4; et la cathode de LiFePO4F; 3064116 14 L'anode est constituée de sodium et la cathode de Cu3(PO4)2; L'anode est constituée de sodium et la cathode de Li2Co1_,Fe,PO4F; L'anode est constituée de sodium et la cathode de Li2Co1_,FeMn,PO4F; L'anode est constituée de bismuth et la cathode de Mn02; 5 L'anode est constituée de bismuth et la cathode de LiMn204; L'anode est constituée de bismuth et la cathode de LiNi0.5Mn1.504; L'anode est constituée de bismuth et la cathode de LiCo02; L'anode est constituée de bismuth et la cathode de LiTiS2; L'anode est constituée de bismuth et la cathode de V205; 10 L'anode est constituée de bismuth et la cathode de LiV308; L'anode est constituée de bismuth et la cathode de LiFePO4; L'anode est constituée de bismuth et la cathode de LiC0PO4; L'anode est constituée de bismuth et la cathode de LiNiPO4; L'anode est constituée de bismuth et la cathode de LiMnPO4; 15 L'anode est constituée de bismuth et la cathode de LiCuPO4; L'anode est constituée de bismuth et la cathode de LiFePO4F; L'anode est constituée de bismuth et la cathode de Cu3(PO4)2; L'anode est constituée de bismuth et la cathode de Li2Co1_,Fe,PO4F; L'anode est constituée de bismuth et la cathode de 20 Li2Co1_,FeMn,PO4F; L'anode est constituée de SnSb et la cathode de Mn02; L'anode est constituée de SnSb et la cathode de LiMn204; L'anode est constituée de SnSb et la cathode de LiNi0.5Mn1.504; L'anode est constituée de SnSb et la cathode de LiCo02; 25 L'anode est constituée de SnSb et la cathode de LiTiS2; L'anode est constituée de SnSb et la cathode de V205; L'anode est constituée de SnSb et la cathode de LiV308; L'anode est constituée de SnSb et la cathode de LiFePO4; L'anode est constituée de SnSb et la cathode de LiC0PO4; 30 L'anode est constituée de SnSb et la cathode de LiNiPO4; L'anode est constituée de SnSb et la cathode de LiMnPO4; L'anode est constituée de SnSb et la cathode de LiCuPO4; L'anode est constituée de SnSb et la cathode de LiFePO4F; L'anode est constituée de SnSb et la cathode de Cu3(PO4)2; 35 L'anode est constituée de SnSb et la cathode de Li2Co1_,Fe,PO4F; L'anode est constituée de SnSb et la cathode de Li2Co1_,FeMn,PO4F; 3064116 15 - L'anode est constituée de LiFeyN2 et la cathode de Mn02; - L'anode est constituée de LiFeyN2 et la cathode de LiMn204; - L'anode est constituée de LiFeyN2 et la cathode de LiNi0.5Mni.504; - L'anode est constituée de LiFeyN2 et la cathode de LiCo02; 5 - L'anode est constituée de LiFeyN2 et la cathode de LiTiS2; - L'anode est constituée de LiFeyN2 et la cathode de V205; - L'anode est constituée de LiFeyN2 et la cathode de LiV308; - L'anode est constituée de LiFeyN2 et la cathode de LiFePO4; - L'anode est constituée de LiFeyN2 et la cathode de LiC0PO4; 10 - L'anode est constituée de LiFeyN2 et la cathode de LiNiPO4; - L'anode est constituée de LiFeyN2et la cathode de LiMnPO4; - L'anode est constituée de LiFeyN2 et la cathode de LiCuPO4; - L'anode est constituée de LiFeyN2 et la cathode de LiFePO4F; - L'anode est constituée de LiFeyN2 et la cathode de Cu3(PO4)2; 15 - L'anode est constituée de LiFeyN2 et la cathode de Li2Co1_,Fe,PO4F; - L'anode est constituée de LiFeyN2 et la cathode de Li2Co1_,FeMn,PO4F; - L'anode est constituée de LiCoyN2 et la cathode de Mn02; - L'anode est constituée de LiCoyN2 et la cathode de LiMn204; - L'anode est constituée de LiCoyN2 et la cathode de LiNi0.5Mni.504; 20 - L'anode est constituée de LiCoyN2 et la cathode de LiCo02; - L'anode est constituée de LiCoyN2 et la cathode de LiTiS2; - L'anode est constituée de LiCoyN2 et la cathode de V205; - L'anode est constituée de LiCoyN2 et la cathode de LiV308; - L'anode est constituée de LiCoyN2 et la cathode de LiFePO4; 25 - L'anode est constituée de LiCoyN2 et la cathode de LiC0PO4; - L'anode est constituée de LiCoyN2 et la cathode de LiNiPO4; - L'anode est constituée de LiCoyN2et la cathode de LiMnPO4; - L'anode est constituée de LiCoyN2 et la cathode de LiCuPO4; - L'anode est constituée de LiCoyN2 et la cathode de LiFePO4F; 30 - L'anode est constituée de LiCoyN2 et la cathode de Cu3(PO4)2; - L'anode est constituée de LiCoyN2 et la cathode de Li2Co1_,Fe,PO4F; - L'anode est constituée de LiCoyN2 et la cathode de Li2Co1_,FeMn,PO4F; - L'anode est constituée de LiNiyN2 et la cathode de Mn02; 35 - L'anode est constituée de LiNiyN2 et la cathode de LiMn204; - L'anode est constituée de LiNiyN2et la cathode de LiNi0.5Mni.504; 3064116 16 L'anode est L'anode est L'anode est L'anode est 5 L'anode est L'anode est L'anode est L'anode est L'anode est 10 L'anode est L'anode est L'anode est L'anode est L'anode est 15 L'anode est L'anode est L'anode est L'anode est L'anode est 20 L'anode est L'anode est L'anode est L'anode est L'anode est 25 L'anode est L'anode est L'anode est L'anode est constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de constituée de LiNiyN2et la cathode de LiCo02; LiNiyN2 et la cathode de LiTiS2; LiNiyN2 et la cathode de V205; LiNiyN2 et la cathode de LiV308; LiNiyN2 et la cathode de LiFePO4; LiNiyN2 et la cathode de LiCoPO4; LiNiyN2 et la cathode de LiNiPO4; LiNiyN2et la cathode de LiMnPO4; LiNiyN2 et la cathode de LiCuPO4; LiNiyN2 et la cathode de LiFePO4F; LiNiyN2 et la cathode de Cu3(PO4)2; LiNiyN2 et la cathode de Li2Co1_,Fe,PO4F; LiNiyN2 et la cathode de Li2Co1_,FeMn,PO4F; LiMnyN2 et la cathode de Mn02; LiMnyN2 et la cathode de LiMn204; LiMnyN2 et la cathode de LiNi0.5Mn1.504; LiMnyN2 et la cathode de LiCo02; LiMnyN2 et la cathode de LiTiS2; LiMnyN2 et la cathode de V205; LiMnyN2 et la cathode de LiV308; LiMnyN2 et la cathode de LiFePO4; LiMnyN2 et la cathode de LiC0PO4; LiMnyN2 et la cathode de LiNiPO4; LiMnyN2 et la cathode de LiMnPO4; LiMnyN2 et la cathode de LiCuPO4; LiMnyN2 et la cathode de LiFePO4F; LiMnyN2 et la cathode de Cu3(PO4)2; LiMnyN2 et la cathode de Li2Co1_,Fe,PO4F; L'anode est constituée 30 Li2Co1_,FeMn,PO4F; L'anode est constituée L'anode est constituée L'anode est constituée L'anode est constituée 35 L'anode est constituée L'anode est constituée de LiMnyN2 et la cathode de de LiCuyN2 et la cathode de Mn02; de LiCuyN2 et la cathode de LiMn204; de LiCuyN2et la cathode de LiNi0.5Mni.504; de LiCuyN2 et la cathode de LiCo02; de LiCuyN2 et la cathode de LiTiS2; de LiCuyN2 et la cathode de V205; 3064116 17 L'anode est constituée de LiCuyN2 et la cathode de LiV308; L'anode est constituée de LiCuyN2 et la cathode de LiFePO4; L'anode est constituée de LiCuyN2 et la cathode de LiC0PO4; L'anode est constituée de LiCuyN2 et la cathode de LiNiPO4; 5 L'anode est constituée de LiCuyN2et la cathode de LiMnPO4; L'anode est constituée de LiCuyN2 et la cathode de LiCuPO4; L'anode est constituée de LiCuyN2 et la cathode de LiFePO4F; L'anode est constituée de LiCuyN2 et la cathode de Cu3(PO4)2; L'anode est constituée de LiCuyN2 et la cathode de Li2Co1_,Fe,PO4F; 10 L'anode est constituée de LiCuyN2 et la cathode de Li2Co1_,FeMn,PO4F; L'anode est constituée de TiO2 et la cathode de Mn02; L'anode est constituée de TiO2 et la cathode de LiMn204; L'anode est constituée de TiO2 et la cathode de LiNi0.5Mn1.504; 15 L'anode est constituée de TiO2 et la cathode de LiCo02; L'anode est constituée de TiO2 et la cathode de LiTiS2; L'anode est constituée de TiO2 et la cathode de V205; L'anode est constituée de TiO2 et la cathode de LiV308; L'anode est constituée de TiO2 et la cathode de LiFePO4; 20 L'anode est constituée de TiO2 et la cathode de LiC0PO4; L'anode est constituée de TiO2 et la cathode de LiNiPO4; L'anode est constituée de TiO2 et la cathode de LiMnPO4; L'anode est constituée de TiO2 et la cathode de LiCuPO4; L'anode est constituée de TiO2 et la cathode de LiFePO4F; 25 L'anode est constituée de TiO2 et la cathode de Cu3(PO4)2; L'anode est constituée de TiO2 et la cathode de Li2Co1_,Fe,PO4F; L'anode est constituée de TiO2 et la cathode de Li2Co1_,FeMn,PO4F; L'anode est constituée de Li4Ti5012 et la cathode de Mn02; L'anode est constituée de Li4Ti5012 et la cathode de LiMn204; 30 L'anode est constituée de Li4Ti5012 et la cathode de LiNi0.5Mn1.504; L'anode est constituée de Li4Ti5012 et la cathode de LiCo02; L'anode est constituée de Li4Ti5012 et la cathode de LiTiS2; L'anode est constituée de Li4Ti5012 et la cathode de V205; L'anode est constituée de Li4Ti5012 et la cathode de LiV308; 35 L'anode est constituée de Li4Ti5012 et la cathode de LiFePO4; L'anode est constituée de Li4Ti5012 et la cathode de LiC0PO4; 3064116 18 - L'anode est constituée de Li4Ti5012 et la cathode de LiNiPO4; - L'anode est constituée de Li4Ti5012 et la cathode de LiMnPO4; - L'anode est constituée de Li4Ti5012 et la cathode de LiCuPO4; - L'anode est constituée de Li4Ti5012 et la cathode de LiFePO4F; 5 - L'anode est constituée de Li4Ti5012 et la cathode de Cu3(PO4)2; - L'anode est constituée de Li4Ti5012 et la cathode de Li2Co1_'Fe'PO4F; OU - L'anode est constituée de Li4Ti5012 et la cathode de Li2Co1_'FeMn'PO4F; 10 Le procédé de déposition et de structuration en micro-pilier de chaque électrode est choisi, parmi les procédés connus de dépôt en couche, adapté au matériau actif considéré. On pourra notamment envisager les procédés conventionnels tels que spin coating, dip-coating, doctor blade, ou électrodéposition. 15 Selon un mode de réalisation de l'invention, un premier substrat 1 muni de son ou ses collecteurs de courant d'anode en serpentins 2a, 2b,... sur lesquels est déposée une anode 4 en rangées de micro-piliers, est placé en vis-à-vis d'un deuxième substrat 1' muni de son ou ses collecteurs de courant d'électrode en serpentins 2'a, 2'b,... sur lesquels est déposée une cathode 4' en rangées de micro-piliers. La distance 20 qui sépare les deux faces en vis-à-vis doit être suffisante pour qu'il n'y ait pas de contact électrique, donc pas de court-circuit, entre les micro-piliers de l'anode et ceux de la cathode. La figure 4 illustre schématiquement cette configuration des éléments constitutifs de l'élément de stockage d'énergie électrique. L'espace 5 sépare les deux substrats 1 et 1'; l'espace 5 sépare également les micro-piliers d'anode 4 entre eux, et 25 les micro-piliers de cathode 4' entre eux, et sépare enfin les micro-piliers d'anode 4 des micro-piliers de cathode 4'. L'espace 5 est rempli d'un électrolyte réalisé dans un matériau de type polymère auto-réparant. L'électrolyte est réalisé dans un matériau choisi parmi une liste de matériaux de type polymère auto-réparant ; l'électrolyte polymère auto-réparant sera 30 obtenu par combinaison de deux autres ayant des fonctions différentes : - la fonction d'auto-réparation, grâce à la présence de liaisons hydrogènes pendantes ; - la fonction de conducteur ionique ; Les polymères auto-réparants sont ainsi obtenus via la fonctionnalisation 35 de monomères auto-réparants avec d'autres polymères conducteurs ioniques comme de l'oxyde de polyéthylène (PEO) de différentes masses molaires, le polyéthylène 3064116 19 glycol (PEG), le polystyrène (PS), par polymérisation radicalaire contrôlée. Des blocks durs tels que PS, PMMA ou souples tels que PABu peuvent être gréffés afin de contrôler la dureté et l'étirabilité des monomères autoréparants. Comme exemples préférés d'accumulateurs déformables selon la 5 présente invention, on peut notamment citer les accumulateurs déformables dans lesquels l'électrolyte est un POE-b-poly(5-acetylaminopentyl acrylate), ou un POE-bPS-g-poly(5-acetylaminopentyl acrylate), ou un PEG-b-poly(5-acetylaminopentyl acrylate) ou un PEG-b-6-(2-ureido-4-pyrimidinone)hexyl acrylate, ou encore un polymère dont le motif principal est choisi comme étant l'un de ceux représentés ci-10 dessous : - 15 Le procédé de dépôt de l'électrolyte entre les deux substrats et les micro-piliers d'électrodes est choisi parmi les procédés connus, et adaptés au copolymère blocs considéré. 20 En cas d'étirement de l'élément de stockage d'énergie électrique, la structuration des électrodes en micro-piliers espacés présente un premier avantage 3064116 20 d'éviter la formation de fractures dans le matériau constituant l'électrode, ou à l'interface entre l'électrode et le collecteur de courant. Cette structuration présente un deuxième avantage ; elle permet de mieux supporter les variations de volume des électrodes qui résultent des 5 extractions/insertions successives des ions Li+, et d'éviter les pertes de contact à l'interface entre l'électrolyte et l'électrode, dans le cas de batteries Lithium ion. En outre, un troisième avantage de cette structuration en micro-piliers réside dans l'accroissement de la surface de contact entre l'électrode et l'électrolyte, ce qui augmente d'autant la densité d'énergie et de puissance disponible par unité de 10 surface. Enfin, un quatrième avantage réside dans la diminution importante de la résistance électrique dite série entre les électrodes et les collecteurs de courant, assurée par le contact électrique direct entre ces derniers, contrairement aux interconnexions en longs serpentins de l'art antérieur. 15 Enfin, l'utilisation de polymères auto-réparant contribuera au maintien d'une interface saine et continue entre les électrodes et l'électrolyte à la suite des étirements de la batterie. L'invention concerne également un procédé de fabrication de l'élément 20 de stockage deformable. Ce procédé comprend les étapes suivantes : a. Préparer un premier et un deuxième substrat ; b. Déposer au moins un premier collecteur de courant (2a, 2b, ...) sur au moins une partie d'une face du premier substrat, à 25 proximité et le long d'une au moins première portion de ligne courbe dont la longueur est supérieure à la distance entre ses deux extrémités, c. Déposer au moins un deuxième collecteur de courant (2a', 2b', ...) sur au moins une partie d'une face du deuxième 30 substrat, à proximité et de chaque côté d'une au moins deuxième ligne courbe dont la longueur est supérieure à la distance entre ses deux extrémités, d. Déposer une anode constituée d'un premier ensemble de piliers (4), sur le au moins un premier collecteur de courant 35 (2a, 2b, ...), les piliers du premier ensemble étant espacés les uns des autres sur une surface du premier collecteur, 3064116 21 e. Déposer une cathode constituée d'un deuxième ensemble de piliers (4'), sur le au moins un deuxième collecteur de courant (2a', 2b', ...), les piliers du deuxième ensemble étant espacés les uns des autres sur une surface du deuxième 5 collecteur, f. Déposer un électrolyte sur les faces du premier et du deuxième substrat sur lesquelles sont déposés respectivement le au moins un premier et le au moins un deuxième collecteur de courant en immergeant les piliers de 10 l'anode (4) et de la cathode (4') dans l'électrolyte, puis placer ces faces en vis-à-vis ou placer en vis-à-vis les faces du premier et du deuxième substrat sur lesquelles sont déposés respectivement le au 15 moins un premier et le au moins un deuxième collecteur de courant puis déposer un électrolyte dans le volume (5) délimité par ces faces en immergeant les piliers de l'anode (4) et de la cathode (4') dans l'électrolyte. 20 L'ordre dans lequel les étapes sont citées ne préjuge pas de l'ordre dans lequel elles doivent être réalisées. Un mode de réalisation d'une des faces de l'accumulateur deformable selon le procédé, et plus précisément selon la première option de l'étape f de ce 25 procédé, est représenté sur la figure 7 au travers des produits intermédiaires formés à différentes étapes. Ainsi à la figure 7a est présenté le produit intermédiaire qui résulte de la combinaison des étapes a, avec la mise en place d'un premier substrat, suivie d'une première partie bl de l'étape b, avec le dépôt d'un premier collecteur de courant et 30 d'une première partie dl de l'étape d, avec le dépôt de l'anode ou de la cathode (4,4'). A ce stade intermédiaire les serpentins du collecteur et les micro-piliers de l'électrode ne sont pas encore formés. La formation des micro-piliers de l'électrode est réalisée ensuite par photolithographie ; c'est la deuxième partie d2 de l'étape d, dont le résultat est 35 présenté à la figure 7b. 3064116 22 Puis les serpentins 2a, 2b sont formés par gravure au laser, avec la deuxième partie b2 de l'étape b, dont le résultat intermédiaire est représenté à la figure 7c. Enfin, avec la dernière étape f, l'électrolyte est déposé par un procédé dit 5 de « dip-coating », dont le résultat intermédiaire est schématiquement représenté figure 7d. 10 REVENDICATIONS1. Accumulateur deformable comprenant : a. un premier et un deuxième substrats plans déformables (1,1'), b. au moins un premier collecteur de courant (2a, 2b, ...) déposé sur au moins une partie d'une face du premier substrat, à proximité et le long d'une au moins première portion de ligne courbe dont la longueur est supérieure à la distance entre ses deux extrémités, c. au moins un deuxième collecteur de courant (2a', 2b', ...) déposé sur au moins une partie d'une face du deuxième substrat, à proximité et de chaque côté d'une au moins deuxième ligne courbe dont la longueur est supérieure à la distance entre ses deux extrémités, d. une anode constituée d'un premier ensemble de piliers (4), déposés sur le au moins un premier collecteur de courant (2a, 2b, ...), les piliers du premier ensemble étant espacés les uns des autres sur une surface du premier collecteur, e. une cathode constituée d'un deuxième ensemble de piliers (4'), déposés sur le au moins un deuxième collecteur de courant (2a', 2b', ...), les piliers du deuxième ensemble étant espacés les uns des autres sur une surface du deuxième collecteur, f. un électrolyte permettant le transfert des espèces ioniques, les faces du premier et du deuxième substrat, sur lesquelles sont déposés respectivement le au moins un premier et le au moins un deuxième collecteur de courant, étant placées en vis-à-vis et délimitant un volume (5) occupé par l'électrolyte dans lequel les piliers de l'anode (4) et de la cathode (4') sont immergés. 2. Accumulateur selon la revendication 1, dans lequel l'électrolyte est un polymère auto-réparant. 3. Accumulateur selon les revendications précédentes, dans lequel la 35 hauteur d'un premier pilier du premier ensemble étant inférieure à une première hauteur, et la hauteur des deuxièmes piliers du deuxième ensemble qui sont en vis-à- 3064116 24 vis de ce premier pilier étant inférieure à une deuxième hauteur, la distance qui sépare les faces du premier et du deuxième substrat en vis-à-vis autour du premier pilier est supérieure à la somme de la première hauteur et de la deuxième hauteur. 5 4. Accumulateur selon les revendications précédentes dans lequel la largeur des collecteurs de courant est comprise entre 100 um et 400 um. 5. Accumulateur selon les revendications précédentes dans lequel les piliers sont espacés d'une distance comprise entre 0.1 um et 20 um. 10 6. Accumulateur selon la revendication précédente dans lequel les piliers sont espacés d'une distance comprise entre 2 um et 10 um. 7. Accumulateur selon les revendications précédentes dans lequel les 15 piliers présentent une hauteur comprise entre 1 um et 1000 um. 8. Accumulateur selon la revendication précédente dans lequel les piliers présentent une hauteur comprise entre 10 um et 100 um. 20 9. Accumulateur selon les revendications précédentes dans lequel les piliers présentent une largeur comprise entre 1 um et 100 um. 10. Accumulateur selon la revendication précédente dans lequel les piliers présentent une largeur comprise entre 2 um et 10 um. 25 11. Procédé de fabrication d'un accumulateur selon l'une des revendications précédentes, comprenant les étapes suivantes : a. Préparer un premier et un deuxième substrat ; b. Déposer au moins un premier collecteur de courant (2a, 2b, 30 ...) sur au moins une partie d'une face du premier substrat, à proximité et le long d'une au moins première portion de ligne courbe dont la longueur est supérieure à la distance entre ses deux extrémités, c. Déposer au moins un deuxième collecteur de courant (2a', 2b', ...) sur au moins une partie d'une face du deuxième substrat, à proximité et de chaque côté d'une au moins 3064116 25 deuxième ligne courbe dont la longueur est supérieure à la distance entre ses deux extrémités, d. Déposer une anode constituée d'un premier ensemble de piliers (4), sur le au moins un premier collecteur de courant 5 (2a, 2b, ...), les piliers du premier ensemble étant espacés les uns des autres sur une surface du premier collecteur, e. Déposer une cathode constituée d'un deuxième ensemble de piliers (4'), sur le au moins un deuxième collecteur de courant (2a', 2b', ...), les piliers du deuxième ensemble étant 10 espacés les uns des autres sur une surface du deuxième collecteur, f. Déposer un électrolyte sur les faces du premier et du deuxième substrat sur lesquelles sont déposés respectivement le au moins un premier et le au moins un 15 deuxième collecteur de courant en immergeant les piliers de l'anode (4) et de la cathode (4') dans l'électrolyte, puis placer ces faces en vis-à-vis ou placer en vis-à-vis les faces du premier et du deuxième 20 substrat sur lesquelles sont déposés respectivement le au moins un premier et le au moins un deuxième collecteur de courant, puis déposer un électrolyte dans le volume (5) délimité par ces faces en immergeant les piliers de l'anode (4) et de la cathode (4') dans l'électrolyte. 25